(57)【要約】【課題】電極の放電面の汚れを抑えた薄膜製膜装置を提供する。【解決手段】第一電極と第二電極とを対向させて配置した放電空間と、前記放電空間に放電ガスと反応性ガスとをそれぞれ個別に供給するガス供給手段と、を備えた薄膜製膜装置において、前記放電ガスと前記反応性ガスとをそれぞれ個別に前記放電空間に供給させ、前記ガス供給口の反応性ガス供給口を前記第二電極から距離ｄの位置に配置させたことを特徴とする薄膜製膜装置。ただし、ｄは下式（ア）を満たす。０＜ｄ＜Ｄ・・・（ア）Ｄ：第一電極と第二電極との距離【選択図】　　　　図１
2004035977.tif 000002
【特許請求の範囲】
【請求項１】
第一電極と第二電極とを対向させて配置した放電空間と、
前記第一電極及び第二電極間に電圧を印加する電圧印加手段と、
前記放電空間に放電ガスを供給するための放電ガス供給口と前記放電空間に反応性ガスを供給するための反応性ガス供給口とを有し、前記放電ガスと前記反応性ガスをそれぞれ個別に前記放電空間に供給するガス供給手段と、
を備え、
大気圧又は大気圧近傍の圧力下で前記電圧印加手段にて電圧を印加することにより、前記放電空間に供給された前記反応性ガスを活性化させて前記第二電極上に配置された基材に製膜を施す薄膜製膜装置であって、
前記反応性ガス供給口を前記第二電極から距離ｄの位置に配置させたことを特徴とする薄膜製膜装置。
ただし、ｄは下式（ア）を満たす。
０＜ｄ＜Ｄ・・・（ア）
Ｄ：第一電極と第二電極との距離
【請求項２】
前記ｄはさらに下式（イ）を満たすことを特徴とする請求項１に記載の薄膜製膜装置。
０．２Ｑｂ／Ｑａ＜ｄ／（Ｄ−ｄ）＜５Ｑｂ／Ｑａ・・・（イ）
Ｑａ：単位巾当たりの反応性ガス供給量（ｍｌ／ｓｅｃ・ｃｍ）
Ｑｂ：単位巾当たりの放電ガス供給量（ｍｌ／ｓｅｃ・ｃｍ）
【請求項３】
前記ｄはさらに下式（ウ）を満たすことを特徴とする請求項１又は２に記載の薄膜製膜装置。
０．２ｂ／ａ＜ｄ／（Ｄ−ｄ）＜５ｂ／ａ・・・（ウ）
ａ：反応性ガス供給口面積（ｃｍ２）
ｂ：放電ガス供給口面積（ｃｍ２）
【請求項４】
前記Ｄは０．０３〜１．０ｃｍであることを特徴とする請求項１〜３のいずれか１項に記載の薄膜製膜装置。
【発明の詳細な説明】
【０００１】
【発明の属する技術分野】
本発明は、反応生成物による電極の汚れを抑えることができる薄膜製膜装置に関する。
【０００２】
【従来の技術】
半導体デバイスや表示、記録、光電変換のための各種のデバイスには、基材上に高機能性の薄膜、例えば、電極膜、誘電体保護膜、半導体膜、透明導電膜、反射防止膜、光学干渉膜、ハードコート膜、下引き膜、バリア膜等を設けた各種の材料が用いられている。
【０００３】
このような高機能性の薄膜生成においては、従来、スパッタリング法、真空蒸着法、イオンプレーティング法等の真空を用いた乾式製膜法が用いられてきたが、真空設備を必要とする為、設備費用が高額であるのみならず、連続生産が出来ず、製膜速度小であることから、生産性が低いという課題を有していた。
【０００４】
これらの真空装置を用いることによる低生産性のデメリットを克服する方法として、特開昭６１−２３８９６１号等において、大気圧下で放電プラズマを発生させ、該放電プラズマにより高い処理効果を得る大気圧プラズマ処理方法が提案されている。
【０００５】
大気圧プラズマ処理方法は、基材の表面に、均一な組成、物性、分布で製膜することができる。また、大気圧又は大気圧近傍下で処理を行うことができることから、真空設備を必要とせず、設備費用を抑えることができ、連続生産にも対応でき、製膜速度を速くすることができる。
【０００６】
また、大気圧又は大気圧近傍の圧力下で放電し、反応性ガスをプラズマ励起し、基材上に薄膜を形成する応用例が、特開平１１−６１４０６号、同１１−１３３２０５号、特開２０００−１２１８０４、同２０００−１４７２０９、同２０００−１８５３６２等に記載されている（以下、大気圧プラズマ法とも称する）。
【０００７】
更に、特開平６−３３０３２６号には、大気圧プラズマ放電中に、金属アルコキシド等を微量添加することにより、金属酸化膜を形成する方法が提案されている。
【０００８】
上記の大気圧プラズマ法においては、処理部における電極の基材が接触していない部分にプラズマ処理に係わる汚れが付着して、プラズマ放電が不安定になったり、処理が進むに従い基材に付着する薄膜の品質のバラツキが出てきたり、また出来上がった製品に汚れが付着する問題が有った。生産中にこのような状態になると、生産を一時中断して、電極等の清掃をし、更に生産を開始するための条件出しやウォームアップをしてロス時間が多くなり生産効率が低下してしまう。
【０００９】
【発明が解決しようとする課題】
本発明者らは、大気圧若しくはその近傍の圧力下、対向電極間に基材を配置し、反応ガス雰囲気下で１００ｋＨｚを超える高周波電圧を印加してプラズマ放電処理を行うことにより、基材上に均一で、良質の薄膜を迅速に形成することに成功した。しかし、連続生産を行っていると、電極の汚れ発生時間が短くなるばかりでなく、汚れの程度がひどくなり、汚れた電極をそのまま使用し続けると、基材への薄膜の形成性が著しく劣って来て、薄膜の品質の劣化、または膜厚のムラ、薄膜の強度の低下等の現象がはっきりとみられるようになった。また、汚れを清掃する回数が多くなり生産性が大きく低下することも課題となった。さらに基材に効率的な製膜を行うことも生産性を向上させる上で重要である。
【００１０】
本発明は上記の事情に鑑みてなされたものであり、本発明の目的は、電極の放電面の汚れを抑え、生産性の向上を図ることである。
【００１１】
【課題を解決するための手段】
本発明の目的は、下記構成により達成される。
【００１２】
（１）　第一電極と第二電極とを対向させて配置した放電空間と、前記第一電極及び第二電極間に電圧を印加する電圧印加手段と、前記放電空間に放電ガスを供給するための放電ガス供給口と前記放電空間に反応性ガスを供給するための反応性ガス供給口とを有し、前記放電ガスと前記反応性ガスをそれぞれ個別に前記放電空間に供給するガス供給手段と、を備え、大気圧又は大気圧近傍の圧力下で前記電圧印加手段にて電圧を印加することにより、前記放電空間に供給された前記反応性ガスを活性化させて前記第二電極上に配置された基材に製膜を施す薄膜製膜装置であって、前記反応性ガス供給口を前記第二電極から距離ｄの位置に配置させたことを特徴とする薄膜製膜装置。
ただし、ｄは前記式（ア）を満たす。
【００１３】
（２）　前記ｄはさらに前記式（イ）を満たすことを特徴とする（１）に記載の薄膜製膜装置。
【００１４】
（３）　前記ｄはさらに前記式（ウ）を満たすことを特徴とする（１）又は（２）に記載の薄膜製膜装置。
【００１５】
（４）　前記Ｄは０．０３〜１．０ｃｍであることを特徴とする（１）〜（３）のいずれか１項に記載の薄膜製膜装置。
【００１６】
本発明者らは、第一電極と第二電極とを対向させて配置した放電空間に、放電ガスと反応性ガスを供給し、大気圧又は大気圧近傍の圧力下で電圧を印加することにより、放電ガスを励起させて、第二電極上に配置された基材に励起した放電ガスにより活性化された反応性ガス成分を晒して基材の製膜処理を行う薄膜製膜装置で、放電ガスと反応性ガスをそれぞれ個別に放電空間内に供給し、さらに、放電空間のうち少なくとも第一電極と接しない領域に反応性ガスの層を供給することで、放電空間内で発生した活性化した反応性ガスの第一電極への接触が抑えられ、電極の放電面の汚れが抑えられることを見出した。
【００１７】
そこで、本発明者らは、薄膜製膜装置において放電空間に放電ガスを供給する放電ガス供給口と前記放電空間に反応性ガスを供給する反応性ガス供給口とを有するガス供給手段を用い、反応性ガス供給口を第二電極から距離ｄの位置に配置させることで、放電空間内で発生した活性化した反応性ガス成分の第一電極への接触が抑えられ、さらに、活性化した反応性ガス成分を効率的に基材の表面近傍に供給することができ、電極の放電面の汚れを抑え、かつ効率的な製膜を行い、生産性を向上させることができることを見出した。
このとき、ｄは下式（ア）を満たす。
０＜ｄ＜Ｄ・・・（ア）
ここでＤは、第一電極と第二電極との距離であり、実際に第二電極と放電が行われる第一電極の部分のうちでガス供給手段に最も近い部分と第二電極との最短距離である。ｄは反応性ガス供給口と第二電極との距離であり、放電空間に最も近い反応性ガス供給口の部分と第二電極との最短距離である。
【００１８】
【発明の実施の形態】
本発明の薄膜製膜装置について、以下にその実施の形態を図を用いて説明するが、本発明はこれに限定されない。また、以下の説明には用語等に対する断定的な表現が含まれている場合があるが、本発明の好ましい例を示すものであって、本発明の用語の意義や技術的な範囲を限定するものではない。
【００１９】
図１は本発明の薄膜製膜装置の一例を示す断面図である。
１は基材である。
【００２０】
本発明で用いることができる基材としては、フィルム状のもの、レンズ状等の立体形状のもの等、薄膜をその表面に形成できるものであれば特に限定はない。
【００２１】
基材を構成する材料も特に限定はないが、大気圧または大気圧近傍の圧力下であることと、低温のプラズマ放電であることから、樹脂を好ましく用いることができる。
【００２２】
例えば、本発明に係る薄膜が反射防止膜である場合、基材として好ましくはフィルム状のセルローストリアセテート等のセルロースエステル、ポリエステル、ポリカーボネート、ポリスチレン、更にこれらの上にゼラチン、ポリビニルアルコール（ＰＶＡ）、アクリル樹脂、ポリエステル樹脂、セルロース系樹脂等を塗設したもの等を使用することが出来る。また、これら基材は、支持体上にエチレン性不飽和モノマーを含む成分を重合させて形成した樹脂層等を塗装した防眩層やクリアハードコート層を有するもの、バックコート層、帯電防止層を塗設したものを用いることが出来る。
【００２３】
上記の支持体（基材としても用いられる）としては、具体的には、ポリエチレンテレフタレート、ポリエチレンナフタレート等のポリエステルフィルム、ポリエチレンフィルム、ポリプロピレンフィルム、セロファン、セルロースジアセテートフィルム、セルロースアセテートブチレートフィルム、セルロースアセテートプロピオネートフィルム、セルロースアセテートフタレートフィルム、セルローストリアセテート、セルロースナイトレート等のセルロースエステル類またはそれらの誘導体からなるフィルム、ポリ塩化ビニリデンフィルム、ポリビニルアルコールフィルム、エチレンビニルアルコールフィルム、シンジオタクティックポリスチレン系フィルム、ポリカーボネートフィルム、ノルボルネン樹脂系フィルム、ポリメチルペンテンフィルム、ポリエーテルケトンフィルム、ポリイミドフィルム、ポリエーテルスルホンフィルム、ポリスルホン系フィルム、ポリエーテルケトンイミドフィルム、ポリアミドフィルム、フッ素樹脂フィルム、ナイロンフィルム、ポリメチルメタクリレートフィルム、アクリルフィルムあるいはポリアリレート系フィルム等を挙げることができる。
【００２４】
これらの素材は単独であるいは適宜混合されて使用することもできる。中でもゼオネックス（日本ゼオン（株）製）、ＡＲＴＯＮ（日本合成ゴム（株）製）などの市販品を好ましく使用することができる。更に、ポリカーボネート、ポリアリレート、ポリスルフォン及びポリエーテルスルフォンなどの固有複屈折率の大きい素材であっても、溶液流延、溶融押し出し等の条件、更には縦、横方向に延伸条件等を適宜設定することにより、得ることが出来る。また、本発明に係る支持体は、上記の記載に限定されない。膜厚としては１０〜１０００μｍのフィルムが好ましく用いられる。
【００２５】
本発明において、基材上に設ける薄膜が、反射防止膜である場合には、支持体としては、中でもセルロースエステルフィルムを用いることが低い反射率の積層体が得られる為、好ましい。本発明に記載の効果を好ましく得る観点から、セルロースエステルとしてはセルロースアセテート、セルロースアセテートブチレート、セルロースアセテートプロピオネートが好ましく、中でもセルロースアセテートブチレート、セルロースアセテートプロピオネートが好ましく用いられる。
【００２６】
２は第一電極であり、３は第二電極である。第一電極２と第二電極３は対向して設置されており、放電空間を形成している。放電空間は、対向した第一電極、第二電極で形成される空間で実際に放電が行われる領域である。第一電極２、第二電極３間の距離は通常０．０１〜１．０ｃｍで設置されている。放電空間は、巾手方向のガスの漏れを抑制するためにサイドプレートが設けられていてもよい。サイドプレートの材質としては樹脂（絶縁物）またはセラミック、ガラス等が好ましい。
【００２７】
第一電極２、第二電極３は、金属母体に誘電体を被覆したものが好ましい。
各電極の金属母体としては、例えば、銀、白金、ステンレス、アルミニウム、鉄等の金属等が挙げられるが、加工及び誘電体との熱膨張の差を小さくするという観点から、ステンレスやチタン系金属であることが好ましい。
【００２８】
また、誘電体は、無機材料であることが好ましく、アルミナセラミックス溶射後、更にゾルゲル反応により硬化する珪素化合物にて封孔処理を行ったものであることがより好ましい。
【００２９】
無機材料としては、ケイ酸塩系ガラス・ホウ酸塩系ガラス・リン酸塩系ガラス・ゲルマン酸塩系ガラス・亜テルル酸塩ガラス・アルミン酸塩ガラス・バナジン酸塩ガラス等を用いることができる。この中でもホウ酸塩系ガラスが加工し易い。また、溶射法により気密性の高い高耐熱性のセラミックを用いることも好ましい。セラミックスの材質としては例えばアルミナ系、ジルコニア系、窒化珪素系、炭化珪素系のセラミックスが挙げられるが、中でもアルミナ系のセラミックスが好ましく、アルミナ系のセラミックスの中でも特にＡｌ２Ｏ３を用いるのが好ましい。アルミナ系のセラミックスの厚みは１ｍｍ程度が好ましく、体積固有抵抗は１０８Ω・ｃｍ以上が好ましい。
【００３０】
セラミックスは、無機質材料で封孔処理されているのが好ましく、これにより電極の耐久性を向上させることができる。上記アルミナ系のセラミックスを被覆した上に、封孔剤である、ゾルゲル反応により硬化する珪素化合物（アルコキシシランが好ましい）を主原料とするゾルを塗布した後に、ゲル化させて硬化させることで、強固な３次元結合を形成させ均一な構造を有する珪素酸化物を形成することによって、セラミックスの封孔処理をすることができる。
【００３１】
また、ゾルゲル反応を促進するためにエネルギー処理を行うことが好ましい。ゾルにエネルギー処理をすることによって、金属−酸素−金属の３次元結合を促進することができる。該エネルギー処理には、プラズマ処理や、２００℃以下の加熱処理、ＵＶ処理が好ましい。
【００３２】
高温下での金属母材に誘電体を被覆して電極を製作する方法において、少なくとも基材と接する側の誘電体を研磨仕上げすること、更に電極の金属母材と誘電体間の熱膨張の差をなるべく小さくすることが必要であり、そのため製作方法において、母材表面に、応力を吸収出来る層として泡混入量をコントロールして無機質の材料をライニングする、特に材質としては琺瑯等で知られる溶融法により得られるガラスであることが良く、更に導電性金属母材に接する最下層の泡混入量を２０〜３０体積％とし、次層以降を５体積％以下とすることで、緻密でかつひび割れ等が発生しない良好な電極が出来る。
【００３３】
また、電極の金属母材に誘電体を被覆する方法としては、セラミックスの溶射を空隙率１０体積％以下まで緻密に行い、更にゾルゲル反応により硬化する無機質の材料にて封孔処理を行うことが好ましく、ゾルゲル反応の促進には、熱硬化やＵＶ硬化が良く、更に封孔液を希釈し、コーティングと硬化を逐次で数回繰り返すと、よりいっそう無機質化が向上し、劣化の無い緻密な電極ができる。
【００３４】
第一電極２、第二電極３には電極内に保温水を流す等、第一電極２、第二電極３の温度調節を行う手段を有することが好ましい。
【００３５】
４は、本発明に係るガス供給手段であるガス供給部である。ガス供給部４は、反応性ガス供給部４ａと放電ガス供給部４ｂを有している。反応性ガス供給部４ａは、反応性ガスを巾手均一に供給するためのマニホールド４ａ１と、反応性ガスを放電空間に供給する反応性ガス供給口４ａ２を有している。また、放電ガス供給部４ｂは、放電ガスを巾手均一に供給するためのマニホールド４ｂ１と、放電ガスを放電空間に供給するための放電ガス供給口４ｂ２を有している。ガス供給部４は、第一電極２の一部を放電ガスの流路としているため、第一電極２に挟まれた構造をしており、第一電極２、第二電極３で形成される放電空間内に放電ガスと反応性ガスをそれぞれ個別に供給することができる構造となっている。さらに、放電ガス供給部４ｂは、反応性ガス供給部４ａを挟むようにして設けられている。ガス供給部４は図示しない温度調節手段で温度制御されることが好ましい。
【００３６】
ガス供給部４の放電空間付近の第一電極２以外の材質としては、ガス流路で放電が起こらないように絶縁性で、且つ加温可能なように耐熱性の材質からなる部分を有することが好ましい。
【００３７】
その様な材質の材料としては、断熱樹脂、耐熱摺動樹脂、無機複合材料等があげられ、断熱樹脂としては、ポリエステル、ポリイミド、ポリエチレンイミド、テフロン（Ｒ）等のフッ化樹脂、ポリエーテルエーテルケトン（ＰＥＥＫ）、ポリサルフォン、ポリエーテルサルフォン（ＰＥＳ）、ポリパラペン酸樹脂、ポリフェニレンオキサイド、ポリカーボネート、ポリアリレート樹脂、エポキシ樹脂等が挙げられる。
【００３８】
耐熱摺動樹脂とは、ポリイミド樹脂、ポリアミド樹脂、ポリアミドポリイミド樹脂、四弗化エチレン樹脂（ＰＴＦＥ）、四弗化エチレン−パーフルオロアルコキシエチレン共重合体（ＰＦＡ）、四弗化エチレン−六弗化プロピレン共重合体（ＦＥＰ）、高温ナイロン樹脂、ポリフェニレンサルファイド樹脂（ＰＰＳ）、三弗化塩化エチレン樹脂（ＣＴＦＰ）、変性フェノール樹脂、ポリエチレンテレフタレート樹脂（ＰＥＴ）、ポリブチレンテレフタレート樹脂（ＰＢＴ）、ポリエーテルエーテルケトン（ＰＥＥＫ）等の樹脂にガラス繊維、ガラスビーズ、グラファイト、カーボン繊維、フッ素樹脂、二硫化モリブデン、酸化チタン等の充填材を加えたもので、例えばグラファイト入りポリイミド樹脂、グラファイト入りナイロン樹脂、ＰＴＦＥ入りアセタール樹脂、ＰＴＦＥ入りフェノール樹脂等である。
【００３９】
無機複合材料とは、ガラス繊維やアラミド繊維等の補強材とセメントやケイ酸カルシウム等の無機質結合複合材で、例えば、日光化成（株）製のミオレックス、ミオナイト、ＰＥＧ−６７７、ロスナボード、ベスサーモ、カルホン、マイカレックス、ヘミサル、ルミボード、リコベスト、ニトロンＲ、ＴＣボード、マイカＤ５８１（ダンマ）、ブラグラ、Ｓ４０００（ブランデンバーガー）、ＤＭＥ断熱板等が挙げられ、上記ロスナボードが好ましく用いられる。
【００４０】
その他、アルミナ、ジルコニア、窒化珪素、窒化チタン、炭化珪素、ムライト、窒化アルミ、サーメット等からなるガラス、セラミック、琺瑯等も用いることができる。例えばガラスとしては、石英ガラス、ケイ酸ガラス、硼酸塩ガラス、燐酸塩ガラス、ゲルマン酸塩ガラス、亜テルル酸塩ガラス、アルミン酸塩ガラス、バナジン酸塩ガラス、カルコゲン化物ガラス、ハロゲン化物ガラス、非晶質合金、オキシナイトライドガラス、オキシハライドガラス、カルコハライドガラス、パイレックス（Ｒ）ガラス等を挙げることができる。
【００４１】
ガス供給部４の材質としては、絶縁性、耐熱性に加えて、さらにプラズマ耐性、剛性、加工性等が要求され、ガラス等の繊維を熱可塑性樹脂と混成成形したガラス等繊維の圧縮部材も好ましく用いられる。熱可塑性樹脂としては、特に、制限はなく、例えば、ポリプロピレン、プロピレン・エチレンブロック共重合体、プロピレン・エチレンランダム共重合体、高密度ポリエチレン等のポレオレフィン系樹脂、ポリスチレン、ゴム変性耐衝撃性ポリスチレン、シンジオタクチック構造を含むポリスチレン、ＡＢＳ樹脂、ＡＳ樹脂などのスチレン系樹脂、ポリ塩化ビニル系樹脂、ポリアミド系樹脂、ポリエステル系樹脂、ポリアセタール系樹脂、ポリカーボネート系樹脂、ポリフェニレンサルファイド、ポリ芳香族エーテルまたはチオエーテル系樹脂、ポリ芳香族エステル系樹脂、ポリスルホン系樹脂およびアクリレート系樹脂等が採用できる。これらは、単独で用いることがもできるが、二種類以上を組み合わせて用いてもよい。用いられる繊維としては、特に制限はなく、溶融混練時に膨張性を有する各種繊維から選択される。たとえは、ガラス繊維、炭素繊維などの無機繊維、銅繊維、黄銅繊維、鋼繊維、ステンレス繊維、アルミニウム繊維、アルミニウム合金繊維、チタン合金繊維などの金属繊維、ボロン繊維、炭化ケイ素繊維、アルミナ繊維、チッ化ケイ素繊維、ジルコニア繊維などのセラミック繊維、アラミド繊維、ポリオキシメチレン繊維、芳香族ポリエステル繊維、ポリアミド繊維、ポリアリレート繊維、ポリフエニレンサルファイド繊維、ポリサルホン繊維、超高分子量ポリエチレン繊維などの有機繊維などを例示できる。なお、これらの繊維は、たとえば、無機繊維と有機繊維などを２種以上を併用することもできる。
【００４２】
本発明において放電空間に供給されるガスは、放電ガスと、反応性ガスである。
【００４３】
本発明に係る反応性ガスは、薄膜の原料となる元素が含まれる原料ガスを含有するガスである。
【００４４】
原料ガスとしては、基材上に設けたい薄膜の種類によって異なるが、例えば、有機フッ素化合物を用いることにより反射防止層等に有用な低屈折率層や防汚層を形成することが出来、珪素化合物を用いることにより、反射防止層等に有用な低屈折率層やガスバリア層を形成することも出来る。また、Ｔｉ、Ｚｒ、Ｓｎ、ＳｉあるいはＺｎのような金属を含有する有機金属化合物を用いることにより、金属酸化物層または金属窒化物層等を形成することが出来、これらは反射防止層等に有用な中屈折率層や高屈折率層を形成することが出来、更には導電層や帯電防止層を形成することも出来る。原料ガスの物質として、有機フッ素化合物及び金属化合物を好ましく挙げることが出来る。
【００４５】
原料ガスの有機フッ素化合物としては、フッ化炭素やフッ化炭化水素等のガスが好ましく、例えば、テトラフルオロメタン、ヘキサフルオロエタン、１，１，２，２−テトラフルオロエチレン、１，１，１，２，３，３−ヘキサフルオロプロパン、ヘキサフルオロプロペン等のフッ化炭素化合物；１，１−ジフルオロエチレン、１，１，１，２−テトラフルオロエタン、１，１，２，２，３−ペンタフルオロプロパン等のフッ化炭化水素化合物；ジフルオロジクロロメタン、トリフルオロクロロメタン等のフッ化塩化炭化水素化合物；１，１，１，３，３，３−ヘキサフルオロ−２−プロパノール、１，３−ジフルオロ−２−プロパノール、パーフルオロブタノール等のフッ化アルコール；ビニルトリフルオロアセテート、１，１，１−トリフルオロエチルトリフルオロアセテート等のフッ化カルボン酸エステル；アセチルフルオライド、ヘキサフルオロアセトン、１，１，１−トリフルオロアセトン等のフッ化ケトン等を挙げることが出来る。
【００４６】
また原料ガスの金属化合物としては、Ａｌ、Ａｓ、Ａｕ、Ｂ、Ｂｉ、Ｃａ、Ｃｄ、Ｃｒ、Ｃｏ、Ｃｕ、Ｆｅ、Ｇａ、Ｇｅ、Ｈｇ、Ｉｎ、Ｌｉ、Ｍｇ、Ｍｎ、Ｍｏ、Ｎａ、Ｎｉ、Ｐｂ、Ｐｔ、Ｒｈ、Ｓｂ、Ｓｅ、Ｓｉ、Ｓｎ、Ｖ、Ｗ、Ｙ、ＺｎまたはＺｒ等の金属化合物または有機金属化合物を挙げることが出来る。
【００４７】
これらのうち珪素化合物としては、例えば、ジメチルシラン、テトラメチルシラン等のアルキルシラン；テトラメトキシシラン、テトラエトキシシラン、テトラプロポキシシラン、ジメチルジエトキシシラン、メチルトリメトキシシラン、エチルトリエトキシシラン等の珪素アルコキシド等の有機珪素化合物；モノシラン、ジシラン等の珪素水素化合物；ジクロルシラン、トリクロロシラン、テトラクロロシラン等のハロゲン化珪素化合物；その他オルガノシラン等を挙げることが出来る。
【００４８】
原料ガスとしての珪素以外の金属化合物としては、有機金属化合物、ハロゲン化金属化合物、金属水素化合物等を挙げることが出来る。有機金属化合物の有機成分としてはアルキル基、アルコキシド基、アミノ基が好ましく、テトラエトキシチタン、テトライソプロポキシチタン、テトラブトキシチタン、テトラジメチルアミノチタン等を好ましく挙げることが出来る。またハロゲン化金属化合物としては、二塩化チタン、三塩化チタン、四塩化チタン等を挙げることが出来、更に金属水素化合物としては、モノチタン、ジチタン等を挙げることが出来る。
【００４９】
本発明に係る反応性ガスは、反応性ガスに含有される原料ガスの種類に応じて反応促進ガスを含有してもよい。反応促進ガスとしては、酸素ガス、水素ガス、水蒸気、過酸化水素ガス、一酸化炭素ガス、二酸化炭素ガス、窒素ガス、オゾンガス、アンモニア、窒素酸化物等が挙げられる。
【００５０】
本発明に係る放電ガスは、放電するために必要なガスである不活性ガスを含有するガスであり、原料ガスは含有しない。
【００５１】
不活性ガスには、周期表の第１８属元素であるヘリウム、ネオン、アルゴン、クリプトン、キセノン、ラドン等や、窒素ガスが挙げられ、本発明においては、ヘリウム、アルゴンが好ましく用いられる。
【００５２】
本発明に係る放電ガスは、反応性ガスに含有される原料ガスの種類に応じて前述した反応促進ガスを含有してもよい。
【００５３】
本発明に係る反応性ガスは、不活性ガスを含有していてもよく、通常不活性ガスを含有させて放電空間に供給する。
【００５４】
反応性ガスは、放電ガスに対し、０．０１〜５０体積％で放電空間に供給することが好ましい。
【００５５】
５は本発明に係る電圧印加手段であり、第一電極２、第二電極３間に高周波電圧を印加するための高周波電源である。１００ｋＨｚ以下の印加電圧でもよいが、好ましくは印加電圧は１００ｋＨｚを越えて１５０ＭＨｚ以下である。用いることのできる高周波電源としては、特に限定はないが、例えば、パール工業製高周波電源（２００ｋＨｚ）、同（８００ｋＨｚ）、同（２ＭＨｚ）、日本電子製高周波電源（１３．５６ＭＨｚ）、パール工業製高周波電源（１５０ＭＨｚ）等を用いることができる。高周波電源５は、電圧の放電出力が、１Ｗ／ｃｍ２〜５０Ｗ／ｃｍ２であることが放電プラズマのプラズマ密度を上げることができ好ましい。
【００５６】
本発明において大気圧又は大気圧近傍下とは、２０ｋＰａ〜１１０ｋＰａの圧力下である。本発明において、電圧を印加する電極間のさらに好ましい圧力は、９３ｋＰａ〜１０４ｋＰａである。
【００５７】
図１において、６はアースであり、第二電極３はアース６に接地している。
基材１は第二電極３を覆うようにして配置されている。これにより、第二電極３は、放電プラズマに晒されることがなくなり、第二電極３の電極汚れを防ぐことができる。
【００５８】
また、第二電極３は、図１に示す矢印のように反復移動が可能である。これにより、第二電極３上に配置された基材１を放電空間内を移動することができ、基材１に均一に製膜処理を行うことが可能となる。
【００５９】
図１に示す薄膜製膜装置では、基材１がガラス板等の平板状の基材や、立体的な形を有する基材である場合の製膜処理に好適である。
【００６０】
図１に示す薄膜製膜装置は、放電ガス供給口４ｂ２が第一電極２に隣接する位置に設けられ、放電空間に放電ガスを供給する構造となっている。
【００６１】
本発明の薄膜製膜装置は、放電ガス供給口４ｂ２が第一電極２に隣接する位置に設けられ、放電空間に放電ガスを供給するようになっていることが好ましい。
【００６２】
放電ガス供給口４ｂ２が第一電極２に隣接する位置に設けられているとは、放電空間に最も近い放電ガス供給口４ｂ２の部分が実際に放電が行われる第一電極２に隣接している構造であればよく、これにより、放電空間のうち第一電極２と接する領域を放電ガスの層とすることができ、放電空間内で活性化された反応性ガスの第一電極への接触を抑えることができる。図１に示す薄膜製膜装置では、放電ガス供給部４ｂの放電ガスの流路の一部及び放電ガス供給口４ｂ２の一部を第一電極２として放電ガス供給口４ｂ２と第一電極２とが隣接した構造としており、第一電極２と接する領域に放電ガスを供給することができる。
【００６３】
また、本発明の薄膜製膜装置は、反応性ガス供給口４ａ２が、第二電極３から距離ｄの位置に配置させて放電空間に反応性ガスを供給する。ただし、ｄは下式（ア）を満たす。
０＜ｄ＜Ｄ・・・（ア）
ここでＤは、前述したように第一電極２と第二電極３との距離であり、実際に第二電極３と放電が行われる第一電極２の部分のうちでガス供給部４に最も近い部分と第二電極との最短距離である。ｄは反応性ガス供給口４ａ２と第二電極３との距離であり、放電空間に最も近い反応性ガス供給口４ａ２の部分と第二電極３との最短距離である。
【００６４】
即ち、反応性ガス供給口４ａ２を放電ガス供給口４ｂ２のように第一電極２に隣接する位置には設けず、放電空間に突出した位置に設けることで第一電極２と接しない領域に反応性ガスを供給する構造としている。
【００６５】
このように反応性ガス供給口４ａ２を配置して放電空間内に反応性ガスと放電ガスをそれぞれ個別に供給することにより、放電空間内で活性化した反応性ガス成分との接触を抑えることができ、さらに、活性化した反応性ガス成分を確実に基材の表面近傍に供給することができ、電極の放電面の汚れを抑え、かつ確実な製膜を行い、生産性を向上させることができる。
【００６６】
ｄはさらに下式（イ）を満たすことが好ましい。
０．２Ｑｂ／Ｑａ＜ｄ／（Ｄ−ｄ）＜５Ｑｂ／Ｑａ・・・（イ）
ここでＱａは、放電空間への単位巾当たりの反応性ガス供給量（ｍｌ／ｓｅｃ・ｃｍ）であり、Ｑｂは、放電空間への単位巾当たりの放電ガス供給量（ｍｌ／ｓｅｃ・ｃｍ）である。
【００６７】
このような位置に反応性ガス供給口４ａ２を配置することにより、放電空間内で活性化された反応性ガス成分の第一電極２への接触がさらに抑えられ、第一電極２の電極汚れをより防止することができ、また、反応性ガス供給口４ａ２付近の汚れも抑えることができる。さらに、活性化した反応性ガス成分をより確実に基材の表面近傍に供給することができ、より効率的な製膜を行い収率を上げて生産性を一段と向上させることができる。
【００６８】
ｄはさらに下式（ウ）を満たすことが好ましい。
０．２ｂ／ａ＜ｄ／（Ｄ−ｄ）＜５ｂ／ａ・・・（ウ）
ここでａは反応性ガス供給部４ａの反応性ガス供給口面積（ｃｍ２）であり、ｂは放電ガス供給部４ｂの放電ガス供給口面積（ｃｍ２）である。
【００６９】
このような位置に反応性ガス供給口４ａ２を配置することにより、放電空間内で活性化された反応性ガス成分の第一電極２への接触がさらに抑えられ、第一電極２の電極汚れをより防止することができ、また、反応性ガス供給口４ａ２付近の汚れも抑えることができる。さらに、活性化した反応性ガス成分をより確実に基材の表面近傍に供給することができ、より効率的な製膜を行い収率を上げて生産性を一段と向上させることができる。
【００７０】
さらにＤは０．０３〜１．００ｃｍであることが好ましい。
これにより、放電空間内において反応性ガスと放電ガスの混合が抑えられ、さらに、安定な放電空間内で安定な放電を行うことができ、電極の放電面の汚れをさらに抑え、かつより確実な製膜を行い、収率を上げて生産性を一段と向上させることができる。
【００７１】
図２は、本発明の他の薄膜製膜装置の一例を示す断面図である。
尚、図２の説明においては、前述の図１の説明で説明された符号と同じ符号のものの説明及びそれに関連する説明について省略されている場合があるが、特に説明がない限りは前述の図１の説明と同じである。
【００７２】
図２の薄膜製膜装置は、図１の薄膜製膜装置のようにガス供給部４が、第一電極２に挟まれるようにして配置されているのではなく、第一電極２、第二電極３で形成される放電空間の一方の方向から放電ガス、反応性ガスを供給できるように配置された構造としている。
【００７３】
図２に示す薄膜製膜装置は、第二電極３が固定されており、基材１が第二電極３上を移動することで放電空間内を移動し、基材１が活性化した反応性ガス成分に晒されて製膜処理が行われる。従って、図２に示すような薄膜製膜装置は、ロール状に巻かれた基材の製膜処理に好適であり、放電空間の一方の基材１を送り込み、放電空間内で製膜処理が行われ、放電空間の他方で製膜処理が行われた基材１を巻き取っていく形態で用いられるのが好ましい。
【００７４】
図２に示した薄膜製膜装置も図１に示した薄膜製膜装置と同様に、放電ガス供給部４ｂの放電ガス供給口４ｂ２は、第一電極２に隣接する位置に設けられ、放電空間に放電ガスを供給する。
【００７５】
さらに、反応性ガス供給部４ａの反応性ガス供給口４ａ２は、第二電極から距離ｄの位置に配置させて放電空間に反応性ガスを供給する。ただし、ｄは下式（ア）を満たす。
０＜ｄ＜Ｄ・・・（ア）
即ち、反応性ガス供給口４ａ２を第一電極２に隣接する位置には設けず、放電空間に突出した位置に設けることで第一電極２と接しない領域に反応性ガスを供給する構造としている。
【００７６】
このように反応性ガス供給口４ａ２を配置して放電空間内に反応性ガスと放電ガスをそれぞれ個別に供給することにより、第一電極２は放電空間内で活性化された反応性ガス成分との接触が抑えられ、さらに、活性化した反応性ガス成分を確実に基材の表面近傍に供給することができ、第一電極２の放電面の汚れを抑え、かつ効率的な製膜を行い、生産性を向上させることができる。
【００７７】
ｄはさらに下式（イ）を満たすことが好ましい。
０．２Ｑｂ／Ｑａ＜ｄ／（Ｄ−ｄ）＜５Ｑｂ／Ｑａ・・・（イ）
このような位置に反応性ガス供給口４ａ２を配置することにより、放電空間内で活性化された反応性ガス成分の第一電極２への接触がさらに抑えられ、第一電極２の電極汚れをより防止することができ、また、反応性ガス供給口４ａ２付近の汚れも抑えることができる。さらに、活性化した反応性ガス成分をより確実に基材の表面近傍に供給することができ、より効率的な製膜を行い収率を上げて生産性を一段と向上させることができる。
【００７８】
ｄはさらに下式（ウ）を満たすことが好ましい。
０．２ｂ／ａ＜ｄ／（Ｄ−ｄ）＜５ｂ／ａ・・・（ウ）
このような位置に反応性ガス供給口４ａ２を配置することにより、放電空間内で活性化された反応性ガス成分の第一電極２への接触がさらに抑えられ、第一電極２の電極汚れをより防止することができ、また、反応性ガス供給口４ａ２付近の汚れも抑えることができる。さらに、活性化した反応性ガス成分をより確実に基材の表面近傍に供給することができ、より効率的な製膜を行い収率を上げて生産性を一段と向上させることができる。
【００７９】
さらにＤは０．０３〜１．００ｃｍであることが好ましい。
これにより、放電空間内において反応性ガスと放電ガスの混合が抑えられ、さらに、安定な放電空間内で均一な放電を行うことができ、電極の放電面の汚れをさらに抑え、かつより確実な製膜を行い、収率を上げて生産性を一段と向上させることができる。
【００８０】
本発明の薄膜製膜装置は、反応性ガスと放電ガスをそれぞれ層流にして放電空間に供給することが好ましい。このようにして反応性ガスと放電ガスの共層流にして放電空間内に供給することで、放電空間内で反応性ガスと放電ガスが放電空間内で乱れて混合されるということがより一層抑えられ、第一電極２の電極汚れを一段と防止することができる。
【００８１】
【実施例】
以下、本発明を実施例により具体的に説明するが、本発明はこれらに限定されるものではない。
【００８２】
〈薄膜製膜装置１〜４でのＴｉＯ２膜の製膜〉
（１−１）薄膜製膜装置１での製膜
図１に示す薄膜製膜装置において、第一電極２には、２０ｍｍ角で長さ１２０ｍｍのステンレスに保温用の穴を貫通させ、角をＲ３に加工したステンレス材を２本用い、第二電極３には、１００×１５０×２０ｍｍの平板のステンレスに保温用の穴を１００×２０ｍｍの面に３カ所貫通させたステンレス材を用い、さらに、電極の表面にアルミナセラミックを１ｍｍになるまで溶射被覆させた後、アルコキシシランモノマーを有機溶媒に溶解させた塗布液をアルミナセラミック被膜に塗布し、乾燥させた後に、１５０℃で加熱し封孔処理を行って誘電体を形成した。第一電極２の中心線平均粗さＲａを触針電気式の中心線粗さ測定器（ミツトヨ社製；ＳＤＦ−ＴＥＳＴ−２０１）で測定したところ２．０μｍであった。
【００８３】
ガス供給手段４の放電空間付近の第一電極２を除く部分の素材には２ｍｍ厚のロスナボード板を用い、この板２枚を用いて２ｍｍのスリット状間隔をサイドプレートを用いて作り、反応性ガスの供給口４ａ２を有する反応性ガスの流路とした。また、このロスナボード板の両側に１ｍｍの間隔で隣接するように第一電極２を配置して、放電ガス供給口４ｂ２を有する放電ガスの流路とした。温度調節手段で８０℃となるように設定した。
【００８４】
第一電極２、第二電極３の誘電体を被覆していない部分に高周波電源５の接続やアース６の接地を行った。
【００８５】
第一電極２、第二電極３の距離Ｄは、０．４０ｃｍとした。さらに第一電極２、第二電極３内には貫通穴に保温水を循環できるようにして、製膜処理中の第一電極２、第二電極３の温度を８０℃となるように設定した。
【００８６】
さらに反応性ガス供給口４ａ２の位置を、Ｄ＝ｄとなるようにし、反応性ガス供給口４ａ２の面積を巾８ｃｍ×間隔０．２ｃｍ＝１．６ｃｍ２とし、放電ガス供給口４ｂ２の面積を巾８ｃｍ×間隔０．１ｃｍ×２＝１．６ｃｍ２とした。
【００８７】
さらに、ガス供給部４の反応性ガス供給部４ａから供給される反応性ガスにガス種Ａ、放電ガス供給部４ｂから供給される放電ガスにガス種Ｂを用いた。
【００８８】
ガス種Ａ：Ｈｅ９９．０％、Ｏ２０．８％、ＴＴＩＰ（旭電化社製５Ｎ）０．２％
ガス種Ｂ：Ｈｅ９９．２％、Ｏ２０．８％
ガス種Ａの供給量：５ｍｌ／ｓｅｃ・ｃｍ
ガス種Ｂの供給量：２０ｍｌ／ｓｅｃ・ｃｍ
高周波電源５には、日本電子製高周波電源ＪＲＦ−１００００を用いた。１３．５６ＭＨｚの周波数であり、第一電極２、第二電極３間に１０Ｗ／ｃｍ２の放電出力を印加するように設定した。
【００８９】
上述のように設定した薄膜製膜装置を薄膜製膜装置１とした。基材１として、大きさ１００×１００ｍｍ、厚み０．５ｍｍのガラス板２０枚を用いた。基材１の搬送速度を０．１ｍ／ｓｅｃとして反復搬送させ、薄膜製膜装置１で、すべてのガラス板に１００ｎｍのＴｉＯ２膜の製膜を施した。
（１−２）薄膜製膜装置２での製膜
（１−１）の薄膜製膜装置１において、反応性ガス供給部４ａの反応性ガス供給口４ａ２の位置を、ｄ＝０．２０ｃｍとなるように設定した以外は、（１−１）の薄膜製膜装置１とすべて同じ設定にした薄膜製膜装置を薄膜製膜装置２とした。基材１として、大きさ１００×１００ｍｍ、厚み０．５ｍｍのガラス板２０枚を用い、基材１の搬送速度を０．１ｍ／ｓｅｃとして反復搬送させ、薄膜製膜装置２で、すべてのガラス板に１００ｎｍのＴｉＯ２膜の製膜を施した。
（１−３）薄膜製膜装置３での製膜
（１−１）の薄膜製膜装置１において、反応性ガス供給部４ａの反応性ガス供給口４ａ２の位置を、ｄ＝０．３５ｃｍとなるように設定した以外は、（１−１）の薄膜製膜装置１とすべて同じ設定にした薄膜製膜装置を薄膜製膜装置３とした。基材１として、大きさ１００×１００ｍｍ、厚み０．５ｍｍのガラス板２０枚を用い、基材１の搬送速度を０．１ｍ／ｓｅｃとして反復搬送させ、薄膜製膜装置３で、すべてのガラス板に１００ｎｍのＴｉＯ２膜の製膜を施した。
（１−４）薄膜製膜装置４での製膜
（１−１）の薄膜製膜装置１において、反応性ガス供給部４ａの反応性ガス供給口４ａ２の位置を、Ｄ＝０．６０ｃｍ、ｄ＝０．０２ｃｍとなるように設定した以外は、（１−１）の薄膜製膜装置１とすべて同じ設定にした薄膜製膜装置を薄膜製膜装置４とした。基材１として、大きさ１００×１００ｍｍ、厚み０．５ｍｍのガラス板２０枚を用い、基材１の搬送速度を０．１ｍ／ｓｅｃとして反復搬送させ、薄膜製膜装置４で、すべてのガラス板に１００ｎｍのＴｉＯ２膜の製膜を施した。
【００９０】
〈薄膜製膜装置１〜４の付着物汚れの評価〉
それぞれガラス板２０枚に製膜を行った後の薄膜製膜装置１〜４の第一電極２の付着物汚れと、反応性ガス供給口４ａ２の付着物汚れを評価した。
【００９１】
なお付着物汚れの評価は以下の基準で行った。
１：清掃を必要とするほどの付着物汚れが観察された。
２：清掃を必要とするまではいかないが、若干の付着物汚れが観察された。
３：ほとんど付着物汚れが観察されなかった。
【００９２】
さらに薄膜製膜装置１〜４で製膜を行ったガラス板２０枚を製膜するのに要した時間とガラス板２０枚についての製膜状況の評価を行った。
【００９３】
結果を表１に示す。
【００９４】
【表１】
2004035977.tif 000003
【００９５】
表１より、本発明の薄膜製膜装置は、第一電極２の放電面の汚れが抑えられていることが分かった。また、薄膜製膜装置２では、反応性ガス供給部４ａの反応性ガス供給口の位置が最適化されており、反応性ガス供給口４ａ２の汚れも十分に抑えられていることが分かった。また、本発明の薄膜製膜装置は、製膜の効率がよく製膜速度が速く、製膜状況も良好であることが分かった。
【００９６】
本発明の薄膜製膜装置は電極等の汚れにより電極等の清掃を行うことによる生産効率の低下が抑えられ、生産性の向上を図ることができることが分かった。
【００９７】
【発明の効果】
本発明により、電極の放電面の汚れを抑えた薄膜製膜装置を提供することができた。
【図面の簡単な説明】
【図１】本発明の薄膜製膜装置の一例を示す断面図である。
【図２】本発明の薄膜製膜装置の他例を示す断面図である。
【符号の説明】
１　基材
２　第一電極
３　第二電極
４　ガス供給部
４ａ　反応性ガス供給部
４ａ１、４ｂ１　マニホールド
４ａ２　反応性ガス供給口
４ｂ　放電ガス供給部
４ｂ２　放電ガス供給口
５　高周波電源
６　アース
【図１】
2004035977.tif 000004
【図２】
2004035977.tif 000005